"a患者の血管ネットワーク中の使用部位に挿入される大きさを有し、第1の表面領域から構成されるコイルと、b前記第1の表面領域の少なくとも0.1倍の大きさの第2の表面領域から構成される複数の巻き付けられたenlaced繊維と、を備える、患者の血流を閉塞するための血管閉塞装置。前記コイルは螺旋コイルであることを特徴とする請求項1記載の装置。前記繊維は前記コイルを介して巻き付けられていることを特徴とする請求項1記載の装置。前記コイルは金属ワイヤから構成されることを特徴とする請求項1記載の装置。前記金属ワイヤは生物学的に適性のある金属ワイヤであることを特徴とする請求項4記載の装置。前記金属ワイヤは少なくとも5mmの長さであることを特徴とする請求項4記載の装置。前記金属ワイヤは放射線不透過性であることを特徴とする請求項4記載の装置。前記金属ワイヤは、白金、パラジウム、ロジウム、レニウム、イリジウム、金、銀、タングステン、タンタル、又は、これら金属の合金から選択される金属から構成されることを特徴とする請求項4記載の装置。前記金属ワイヤは白金イリジウム合金から構成されることを特徴とする請求項8記載の装置。前記金属ワイヤは白金タングステン合金から構成されることを特徴とする請求項8記載の装置。前記金属ワイヤは超弾性金属から構成されることを特徴とする請求項4記載の装置。前記超弾性金属はニトノールnitnolであることを特徴とする請求項11記載の装置。前記金属ワイヤは約0.025mm~約0.09mmの直径を有することを特徴とする請求項4記載の装置。前記金属ワイヤは約0.04mm~約0.06mmの直径を有することを特徴とする請求項4記載の装置。前記コイルは、それ自体が二次的な形状に巻かれる一次螺旋から構成されることを特徴とする請求項1記載の装置。前記二次的な形状は複雑な3次元構造であることを特徴とする請求項15記載の装置。前記二次的な形状は別の螺旋であることを特徴とする請求項15記載の装置。前記二次的な形状は二重螺旋であることを特徴とする請求項17記載の装置。前記一次螺旋は約0.1mm~約0.8mmの直径を有することを特徴とする請求項15記載の装置。前記一次螺旋は約0.28mmの直径を有することを特徴とする請求項15記載の装置。前記一次螺旋は約0.24mmの直径を有することを特徴とする請求項15記載の装置。前記一次螺旋は1mm当り約2~約50のワインディングwindingを有することを特徴とする請求項15記載の装置。前記一次螺旋は、隣接するコイル間に自由空間を提供するピッチから構成されることを特徴とする請求項15記載の装置。前記二次的な形状の約60までの長さが前記自由空間から構成されることを特徴とする請求項23記載の装置。前記二次的な形状の約0~約25の長さが前記自由空間から構成されることを特徴とする請求項23記載の装置。前記自由空間は前記隣接するコイルが前記繊維を掴むことを許容するほど小さいことを特徴とする請求項25記載の装置。繊維の大半は前記螺旋コイルの一つのワインディングwindingをそれぞれ巻いていることを特徴とする請求項1記載の装置。繊維の大半は前記螺旋コイルの2以上のワインディングwindingをそれぞれ巻いていることを特徴とする請求項1記載の装置。前記繊維は生物活性材料から構成されることを特徴とする請求項1記載の装置。前記繊維は非生物活性材料から構成されることを特徴とする請求項1記載の装置。前記繊維はグリコール酸と乳酸との共重合体から構成されることを特徴とする請求項1記載の装置。生物活性コーティングをさらに備えることを特徴とする請求項1記載の装置。前記生物活性コーティングは潤滑性を有する親水性コーティングであることを特徴とする請求項32記載の装置。前記生物活性コーティングは疎水性コーティングであることを特徴とする請求項32記載の装置。前記生物活性コーティングは前記繊維に適用されることを特徴とする請求項32記載の装置。前記生物活性コーティングは共重合体であることを特徴とする請求項32記載の装置。前記共重合体は乳酸とグリコール酸とから構成されることを特徴とする請求項36記載の装置。前記繊維は非生物分解性重合体から構成されることを特徴とする請求項1記載の装置。前記非生物分解性重合体は、ポリエチレン、ポリアクリル酸、ポリプロピレン、ポリ塩化ビニル、ポリアミド、ポリウレタン、ポリビニルピロリドン、ポリビニルアルコール、ポリ酢酸ビニル、酢酸セルロース、ポリスチレン、ポリテトラフルオロエチレン、ポリエステル、絹又は綿から選択されることを特徴とする請求項38記載の装置。前記非生物分解性重合体はナイロンであることを特徴とする請求項38記載の装置。前記非生物分解性重合体はポリエチレンテレフタレートであることを特徴とする請求項38記載の装置。前記繊維は生物分解性重合体から構成されることを特徴とする請求項1記載の装置。前記生物分解性重合体は、ポリグリコール酸、ポリカプロラクトン、ポリヒドロキシブチレートバレレートPolyhydroxybutyratevalerate、ポリオルトエステルPolyorthoester、ポリ乳酸、ポリ-p-ジオキサノンpoly、ポリバレトラクトンPoly、ポリタルトロン酸、ポリ-β-マロン酸、ポリプロピレンフマレート、チロシンを基にしたポリカーボネートtyrosinebasedpolycarbonate、及び、ポリエチレンオキサイドとポリブチレンテレフタレートとの共重合体から選択されることを特徴とする請求項42記載の装置。前記グリコール酸の乳酸に対する比率は99:1であることを特徴とする請求項31記載の装置。前記グリコール酸の乳酸に対する比率は1:99であることを特徴とする請求項31記載の装置。前記グリコール酸の乳酸に対する比率は95:5であることを特徴とする請求項31記載の装置。前記グリコール酸の乳酸に対する比率は5:95であることを特徴とする請求項31記載の装置。前記グリコール酸の乳酸に対する比率は50:50であることを特徴とする請求項31記載の装置。前記グリコール酸の乳酸に対する比率は90:10であることを特徴とする請求項31記載の装置。前記コーティング材料は、成長因子、遺伝子、オリゴヌクレオチド、ペプチド、海洋生物由来高分子marinebiopolymer、モノ-サッカライド、ジ-サッカライド、ポリ-サッカライド、コラーゲン及びこれらの組み合わせから選択されることを特徴とする請求項32記載の装置。前記コーティングは前記コイルに適用されることを特徴とする請求項32記載の装置。前記コーティングは前記繊維に単一の層として適用されることを特徴とする請求項35記載の装置。前記生物活性コーティングは前記コイルに単一の層として適用されることを特徴とする請求項43記載の装置。前記生物活性コーティングは前記繊維全体にわたって分散されることを特徴とする請求項32記載の装置。前記コーティングは、細胞接着を促進し、血栓形成を促進するものであることを特徴とする請求項32記載の装置。前記コーティング材料は、コラーゲン、フィブリノーゲン、ビトロネクチン、血管内皮増殖因子、及び、アルギニン-グリシン-アスパラギン酸RGD配列を備えるペプチドから選択されることを特徴とする請求項55記載の装置。患者の動脈瘤を治療する方法であって、血管閉塞装置を前記患者の体内に導入する工程と、それにより前記動脈瘤を治療する工程とを備え、前記血管閉塞装置は、a前記患者の血管ネットワーク中の使用部位に挿入される大きさであって、第1の表面領域から構成されるコイルと、b前記第1の表面領域の少なくとも0.1倍の大きさの第2の表面領域から構成される複数の巻き付けられた繊維と、を備えることを特徴とする方法。前記コイルは複雑な3次元構造を有することを特徴とする請求項57記載の方法。前記コイルは螺旋であることを特徴とする請求項57記載の方法。前記血管閉塞装置はカテーテルを使用して導入されることを特徴とする請求項57記載の方法。前記血管閉塞装置は前記血管系の入口を介して導入されることを特徴とする請求項57記載の方法。前記入口は大腿動脈中に位置することを特徴とする請求項61記載の方法。血管閉塞装置を製造する方法であって、a張力がかかっていないもとで隣接するワインディングwinding間で繊維を掴む間隔を有する螺旋状に巻かれたワイヤ芯を得る工程と、b前記ワイヤ芯を延伸された状態まで延伸する工程と、c前記芯の隣接するワインディングwinding間に複数の繊維を巻き付かせ、それにより前記コイルの前記表面領域を少なくとも0.1の係数だけ増大させる工程と、d前記コイルを緩和し、それにより前記コイルの前記隣接するワインディングwindingに前記巻き付けられた繊維を掴ます工程と、を備えることを特徴とする方法。前記繊維はポリグリコール酸と乳酸との共重合体から構成されることを特徴とする請求項63記載の方法。前記巻き付けは一つのワインディングwindingの回りで行われることを特徴とする請求項63記載の方法。前記巻き付けは一つのワインディングwindingを介して行われることを特徴とする請求項63記載の方法。前記巻き付けは複数のワインディングwindingを介して行われることを特徴とする請求項63記載の方法。前記巻き付けでS字構造が形成されることを特徴とする請求項63記載の方法。a患者の血管ネットワーク中の使用部位に挿入される大きさを有するコイルと、b乳酸とグリコール酸との共重合体から構成される複数の巻き付けられた繊維と、を備える、患者の血流を閉塞するための血管閉塞装置。前記コイルは螺旋コイルであることを特徴とする請求項69記載の装置。前記繊維は前記コイルを介して巻き付けられていることを特徴とする請求項1記載の装置。前記コイルは金属ワイヤから構成されることを特徴とする請求項69記載の装置。前記金属ワイヤは生物学的に適性のある金属ワイヤであることを特徴とする請求項72記載の装置。前記金属ワイヤは少なくとも5mmの長さであることを特徴とする請求項72記載の装置。前記金属ワイヤは放射線不透過性であることを特徴とする請求項72記載の装置。前記金属ワイヤは、白金、パラジウム、ロジウム、レニウム、イリジウム、金、銀、タングステン、タンタル、又は、これら金属の合金から選択される金属から構成されることを特徴とする請求項72記載の装置。前記金属ワイヤは白金イリジウム合金から構成されることを特徴とする請求項76記載の装置。前記金属ワイヤは白金タングステン合金から構成されることを特徴とする請求項76記載の装置。前記金属ワイヤは超弾性金属から構成されることを特徴とする請求項72記載の装置。前記超弾性金属はニトノールnitnolであることを特徴とする請求項79記載の装置。前記金属ワイヤは約0.025mm~約0.09mmの直径を有することを特徴とする請求項72記載の装置。前記金属ワイヤは約0.04mm~約0.06mmの直径を有することを特徴とする請求項72記載の装置。前記コイルは、それ自体が二次的な形状に巻かれる一次螺旋から構成されることを特徴とする請求項69記載の装置。前記二次的な形状は複雑な3次元構造であることを特徴とする請求項83記載の装置。前記二次的な形状は別の螺旋であることを特徴とする請求項83記載の装置。前記二次的な形状は二重螺旋であることを特徴とする請求項85記載の装置。前記一次螺旋は約0.1mm~約0.8mmの直径を有することを特徴とする請求項83記載の装置。前記一次螺旋は約0.28mmの直径を有することを特徴とする請求項83記載の装置。前記一次螺旋は約0.24mmの直径を有することを特徴とする請求項83記載の装置。前記一次螺旋は1mm当り約2~約50のワインディングwindingを有することを特徴とする請求項83記載の装置。前記一次螺旋は、隣接するコイル間に自由空間を提供するピッチから構成されることを特徴とする請求項83記載の装置。前記二次的な形状の約60までの長さが前記自由空間から構成されることを特徴とする請求項91記載の装置。前記二次的な形状の約0~約25の長さが前記自由空間から構成されることを特徴とする請求項91記載の装置。前記自由空間は前記隣接するコイルが前記繊維を掴むことを許容するほど小さいことを特徴とする請求項93記載の装置。繊維の大半は前記螺旋コイルの一つのワインディングwindingをそれぞれ巻いていることを特徴とする請求項69記載の装置。繊維の大半は前記螺旋コイルの2以上のワインディングwindingをそれぞれ巻いていることを特徴とする請求項69記載の装置。前記繊維は生物活性材料から構成されることを特徴とする請求項69記載の装置。前記繊維は非生物活性材料から構成されることを特徴とする請求項69記載の装置。前記繊維はグリコール酸と乳酸との共重合体から構成されることを特徴とする請求項69記載の装置。生物活性コーティングをさらに備えることを特徴とする請求項69記載の装置。前記生物活性コーティングは潤滑性を有する親水性コーティングであることを特徴とする請求項100記載の装置。前記生物活性コーティングは疎水性コーティングであることを特徴とする請求項100記載の装置。前記生物活性コーティングは共重合体であることを特徴とする請求項100記載の装置。前記共重合体は乳酸とグリコール酸とから構成されることを特徴とする請求項103記載の装置。前記繊維は非生物分解性重合体から構成されることを特徴とする請求項69記載の装置前記非生物分解性重合体は、ポリエチレン、ポリアクリル酸、ポリプロピレン、ポリ塩化ビニル、ポリアミド、ポリウレタン、ポリビニルピロリドン、ポリビニルアルコール、ポリ酢酸ビニル、酢酸セルロース、ポリスチレン、ポリテトラフルオロエチレン、ポリエステル、絹又は綿から選択されることを特徴とする請求項105記載の装置。前記非生物分解性重合体はナイロンであることを特徴とする請求項105記載の装置。前記非生物分解性重合体はポリエチレンテレフタレートであることを特徴とする請求項105記載の装置。前記繊維は生物分解性重合体から構成されることを特徴とする請求項69記載の装置。前記生物分解性重合体は、ポリグリコール酸、ポリカプロラクトン、ポリヒドロキシブチレートバレレートPolyhydroxybutyratevalerate、ポリオルトエステルPolyorthoester、ポリ乳酸、ポリ-p-ジオキサノンpoly、ポリバレトラクトンPoly、ポリタルトロン酸、ポリ-β-マロン酸、ポリプロピレンフマレート、チロシンを基にしたポリカーボネートtyrosinebasedpolycarbonate、及び、ポリエチレンオキサイドとポリブチレンテレフタレートとの共重合体から選択されることを特徴とする請求項109記載の装置。前記グリコール酸の乳酸に対する比率は99:1であることを特徴とする請求項99記載の装置。前記グリコール酸の乳酸に対する比率は1:99であることを特徴とする請求項99記載の装置。前記グリコール酸の乳酸に対する比率は95:5であることを特徴とする請求項99記載の装置。前記グリコール酸の乳酸に対する比率は5:95であることを特徴とする請求項99記載の装置。前記グリコール酸の乳酸に対する比率は50:50であることを特徴とする請求項99記載の装置。前記グリコール酸の乳酸に対する比率は90:10であることを特徴とする請求項99記載の装置。前記コーティングは、成長因子、遺伝子、オリゴヌクレオチド、ペプチド、海洋生物由来高分子marinebiopolymer、モノ-サッカライド、ジ-サッカライド、ポリ-サッカライド、コラーゲン及びこれらの組み合わせから選択されることを特徴とする請求項100記載の装置。前記コーティングは前記コイルに適用されることを特徴とする請求項100記載の装置。前記コーティングは前記繊維に単一の層として適用されることを特徴とする請求項100記載の装置。前記生物活性コーティングは前記コイルに単一の層として適用されることを特徴とする請求項118記載の装置。前記生物活性コーティングは前記繊維全体にわたって分散されることを特徴とする請求項100記載の装置。前記コーティングは、細胞接着を促進し、血栓形成を促進するものであることを特徴とする請求項100記載の装置。前記コーティング材料は、コラーゲン、フィブリノーゲン、ビトロネクチン、血管内皮増殖因子、及び、アルギニン-グリシン-アスパラギン酸RGD配列を備えるペプチドから選択されることを特徴とする請求項122記載の装置。前記生物活性コーティングは前記繊維に適用されることを特徴とする請求項100記載の装置。患者の体内の動脈瘤を治療する方法であって、血管閉塞装置を前記患者の体内に導入する工程と、それにより前記動脈瘤を治療する工程とを備え、前記血管閉塞装置は、a前記患者の血管ネットワーク中の使用部位に挿入される大きさであって、第1の表面領域から構成されるコイルと、b乳酸とグリコール酸との共重合体から構成される複数の巻き付けられた繊維と、を備えることを特徴とする方法。前記コイルは複雑な3次元構造を有することを特徴とする請求項125記載の方法。前記コイルは螺旋であることを特徴とする請求項125記載の方法。前記血管閉塞装置はカテーテルを使用して導入されることを特徴とする請求項125記載の方法。前記血管閉塞装置は前記血管系の入口を介して導入されることを特徴とする請求項125記載の方法。前記入口は大腿動脈中に位置することを特徴とする請求項129記載の方法。血管閉塞装置を製造する方法であって、a張力がかかっていないもとで隣接するワインディングwinding間で繊維を掴む間隔を有する螺旋状に巻かれたワイヤ芯を得る工程と、b前記ワイヤ芯を延伸された状態まで延伸する工程と、c前記芯の隣接するワインディングwinding間に、乳酸とグリコール酸とから構成される共重合体から構成される複数の繊維を巻き付かせる工程と、d前記コイルを緩和し、それにより前記コイルの前記隣接するワインディングwindingに前記巻き付けられた繊維を掴ます工程と、を備えることを特徴とする方法。前記巻き付けは一つのワインディングwindingの回りで行われることを特徴とする請求項131記載の方法。前記巻き付けは一つのワインディングwindingを介して行われることを特徴とする請求項131記載の方法。前記巻き付けは複数のワインディングwindingを介して行われることを特徴とする請求項131記載の方法。前記巻き付けでS字構造が形成されることを特徴とする請求項131記載の方法。a腔lumen、第1及び第2の端部を備え、患者の血管ネットワーク中の使用部位に挿入される大きさを有するコイルと、b前記コイルの少なくとも一端に固定して取り付けられる非伸縮性部材と、cそのそれぞれが前記非伸縮性部材の回りに少なくとも2回巻き付けられる複数の巻かれた繊維と、を備える、患者の血流を閉塞するための血管閉塞装置。前記非伸縮性部材は前記コイルの前記腔lumenを軸方向に横切ることを特徴とする請求項136記載の装置。前記非伸縮性部材は前記コイルの第1及び第2の両端部に固定して取り付けられることを特徴とする請求項136記載の装置。前記複数の繊維は結び目が作られていないことを特徴とする請求項139記載の装置。前記非伸縮性部材は金属ワイヤから構成されることを特徴とする請求項136記載の装置。前記金属ワイヤは放射線不透過性であることを特徴とする請求項140記載の装置。前記金属ワイヤは、白金、パラジウム、ロジウム、レニウム、イリジウム、金、銀、タングステン、タンタル、又は、これら金属の合金から選択される金属から構成されることを特徴とする請求項140記載の装置。前記金属ワイヤは白金イリジウム合金から構成されることを特徴とする請求項140記載の装置。前記金属ワイヤは白金タングステン合金から構成されることを特徴とする請求項140記載の装置。前記金属ワイヤは超弾性金属から構成されることを特徴とする請求項140記載の装置。前記超弾性金属はニトノールnitnolであることを特徴とする請求項145記載の装置。前記非伸縮性部材は重合体から構成されることを特徴とする請求項136記載の装置。前記重合体は非生物分解性であることを特徴とする請求項147記載の装置。前記重合体は生物分解性であることを特徴とする請求項147記載の装置。前記非伸縮性部材はさらに生物活性コーティングから構成されることを特徴とする請求項136記載の装置。前記コーティングは、成長因子、遺伝子、オリゴヌクレオチド、ペプチド、海洋生物由来高分子marinebiopolymer、モノ-サッカライド、ジ-サッカライド、ポリ-サッカライド、コラーゲン及びこれらの組み合わせから選択されることを特徴とする請求項150記載の装置。前記コーティングは重合体であることを特徴とする請求項150記載の装置。前記コイルは螺旋コイルであることを特徴とする請求項136記載の装置。前記繊維は前記コイルを介して巻き付けられていることを特徴とする請求項136記載の装置。前記コイルは金属ワイヤから構成されることを特徴とする請求項136記載の装置。前記金属ワイヤ生物学的に適性のある金属ワイヤであることを特徴とする請求項155記載の装置。前記金属ワイヤは少なくとも5mmの長さであることを特徴とする請求項155記載の装置。前記金属ワイヤは放射線不透過性であることを特徴とする請求項155記載の装置。前記金属ワイヤは、白金、パラジウム、ロジウム、レニウム、イリジウム、金、銀、タングステン、タンタル、又は、これら金属の合金から選択される金属から構成されることを特徴とする請求項155記載の装置。前記金属ワイヤは白金イリジウム合金から構成されることを特徴とする請求項155記載の装置。前記金属ワイヤは白金タングステン合金から構成されることを特徴とする請求項155記載の装置。前記金属ワイヤは超弾性金属から構成されることを特徴とする請求項155記載の装置。前記超弾性金属はニトノールnitnolであることを特徴とする請求項162記載の装置。前記金属ワイヤは約0.025mm~約0.09mmの直径を有することを特徴とする請求項155記載の装置。前記金属ワイヤは約0.04mm~約0.06mmの直径を有することを特徴とする請求項155記載の装置。前記コイルは、それ自体が二次的な形状に巻かれる一次螺旋から構成されることを特徴とする請求項136記載の装置。前記二次的な形状は複雑な3次元構造であることを特徴とする請求項166記載の装置。前記二次的な形状は別の螺旋であることを特徴とする請求項166記載の装置。前記二次的な形状は二重螺旋であることを特徴とする請求項166記載の装置。前記一次螺旋は約0.1mm~約0.8mmの直径を有することを特徴とする請求項166記載の装置。前記一次螺旋は約0.28mmの直径を有することを特徴とする請求項166記載の装置前記一次螺旋は約0.24mmの直径を有することを特徴とする請求項166記載の装置。前記一次螺旋は1mm当り約2~約50のワインディングwindingを有することを特徴とする請求項166記載の装置。前記一次螺旋は、隣接するコイル間に自由空間を提供するピッチから構成されることを特徴とする請求項166記載の装置。前記二次的な形状の約60までの長さが前記自由空間から構成されることを特徴とする請求項174記載の装置。前記二次的な形状の約0~約25の長さが前記自由空間から構成されることを特徴とする請求項174記載の装置。前記自由空間は前記隣接するコイルが前記繊維を掴むことを許容するほど小さいことを特徴とする請求項174記載の装置。前記繊維は生物活性材料から構成されることを特徴とする請求項136記載の装置。前記繊維は非生物活性材料から構成されることを特徴とする請求項136記載の装置。前記繊維はグリコール酸と乳酸との共重合体から構成されることを特徴とする請求項136記載の装置。生物活性コーティングをさらに備えることを特徴とする請求項136記載の装置。前記生物活性コーティングは潤滑性を有する親水性コーティングであることを特徴とする請求項181記載の装置。前記生物活性コーティングは疎水性コーティングであることを特徴とする請求項181記載の装置。前記生物活性コーティングは前記繊維に適用されることを特徴とする請求項181記載の装置。前記生物活性コーティングは共重合体であることを特徴とする請求項181記載の装置。前記共重合体は乳酸とグリコール酸とから構成されることを特徴とする請求項185記載の装置。前記繊維は非生物分解性重合体から構成されることを特徴とする請求項136記載の装置前記非生物分解性重合体は、ポリエチレン、ポリアクリル酸、ポリプロピレン、ポリ塩化ビニル、ポリアミド、ポリウレタン、ポリビニルピロリドン、ポリビニルアルコール、ポリ酢酸ビニル、酢酸セルロース、ポリスチレン、ポリテトラフルオロエチレン、ポリエステル、絹又は綿から選択されることを特徴とする請求項187記載の装置。前記非生物分解性重合体はナイロンであることを特徴とする請求項187記載の装置。前記非生物分解性重合体はポリエチレンテレフタレートであることを特徴とする請求項187記載の装置。前記繊維は生物分解性重合体から構成されることを特徴とする請求項136記載の装置。前記生物分解性重合体は、ポリグリコール酸、ポリカプロラクトン、ポリヒドロキシブチレートバレレートPolyhydroxybutyratevalerate、ポリオルトエステルPolyorthoester、ポリ乳酸、ポリ-p-ジオキサノンpoly、ポリバレトラクトンPoly、ポリタルトロン酸、ポリ-β-マロン酸、ポリプロピレンフマレート、チロシンを基にしたポリカーボネートtyrosinebasedpolycarbonate、及び、ポリエチレンオキサイドとポリブチレンテレフタレートとの共重合体から選択されることを特徴とする請求項191記載の装置。前記グリコール酸の乳酸に対する比率は99:1であることを特徴とする請求項186記載の装置。前記グリコール酸の乳酸に対する比率は1:99であることを特徴とする請求項186記載の装置。前記グリコール酸の乳酸に対する比率は95:5であることを特徴とする請求項186記載の装置。前記グリコール酸の乳酸に対する比率は5:95であることを特徴とする請求項186記載の装置。前記グリコール酸の乳酸に対する比率は50:50であることを特徴とする請求項186記載の装置。前記グリコール酸の乳酸に対する比率は90:10であることを特徴とする請求項186記載の装置。前記コーティング材料は、成長因子、遺伝子、オリゴヌクレオチド、ペプチド、海洋生物由来高分子marinebiopolymer、モノ-サッカライド、ジ-サッカライド、ポリ-サッカライド、コラーゲン及びこれらの組み合わせから選択されることを特徴とする請求項181記載の装置。前記コーティングは前記コイル及び前記非伸縮性部材に適用されることを特徴とする請求項181記載の装置。前記コーティングは前記繊維に単一の層として適用されることを特徴とする請求項181記載の装置。前記生物活性コーティングは前記コイル及び前記非伸縮性部材に単一の層として適用されることを特徴とする請求項200記載の装置。前記生物活性コーティングは前記繊維全体にわたって分散されることを特徴とする請求項181記載の装置。前記コーティングは、細胞接着を促進し、血栓形成を促進するものであることを特徴とする請求項181記載の装置。前記コーティング材料は、コラーゲン、フィブリノーゲン、ビトロネクチン、血管内皮増殖因子、及び、アルギニン-グリシン-アスパラギン酸RGD配列を備えるペプチドから選択されることを特徴とする請求項181記載の装置。患者の体内の動脈瘤を治療する方法であって、血管閉塞装置を前記患者の体内に導入する工程と、それにより前記動脈瘤を治療する工程とを備え、前記血管閉塞装置は、a前記患者の血管ネットワーク中の使用部位に挿入される大きさであって、第1の表面領域から構成されるコイルと、b前記コイルの少なくとも一端に固定して取り付けられる非伸縮性部材と、cそのそれぞれが前記非伸縮性部材の回りに少なくとも2回巻き付けられる複数の巻き付けられた繊維と、を備えることを特徴とする方法。前記コイルは複雑な3次元構造を有することを特徴とする請求項206記載の方法。前記コイルは螺旋であることを特徴とする請求項206記載の方法。前記血管閉塞装置はカテーテルを使用して導入されることを特徴とする請求項206記載の方法。前記血管閉塞装置は前記血管系の入口を介して導入されることを特徴とする請求項206記載の方法。前記入口は大腿動脈中に位置することを特徴とする請求項206記載の方法。血管閉塞装置を製造する方法であって、a腔lumen、第1及び第2の端部、並びに、張力がかかっていないもとで隣接するワインディングwinding間で繊維を掴む間隔を有する螺旋状に巻かれたワイヤ芯を得る工程と、b前記ワイヤ芯を延伸された状態まで延伸する工程と、c前記螺旋状に巻かれた前記腔lumenの中に非伸縮性部材を挿入し、前記非伸縮性部材を前記螺旋状に巻かれたワイヤの少なくとも一端に固定して取り付ける工程と、d前記非伸縮性部材の回りに少なくとも2回複数の繊維を巻き付かせる工程と、e前記コイルを緩和し、それにより前記コイルの前記隣接するワインディングwindingに前記巻き付けられた繊維を掴ます工程と、を備えることを特徴とする方法。前記非伸縮性部材は前記螺旋状に巻かれたワイヤの第1及び第2の端部に固定して取り付けられることを特徴とする請求項212記載の方法。前記巻き付けは複数のワインディングwindingを介して行われることを特徴とする請求項212記載の方法。前記巻き付けでS字構造が形成されることを特徴とする請求項212記載の方法。前記巻き付けは複数のワインディングwindingの回りで行われることを特徴とする請求項63記載の方法。前記巻き付けは複数のワインディングwindingの回りで行われることを特徴とする請求項131記載の方法。精細な説明は次のセクションに分けられる。金属コイルと装置構成、非伸縮性部材、繊維材料、生物活性材料、適用[金属コイルと装置構成]本発明の閉栓装置は、望ましくは繊維が巻き付けられている金属コイル等のコイルで作られている。ある形態では、装置は螺旋の形をし、単純に一つの螺旋で形成されている。しかし他の形態では、図1に示されるように、コイルは、2次螺旋、又は、繊維が一次コイルを通して巻き付けられた他の2次形態に巻き付けられた螺旋に付着している1次螺旋コイルを有するコイルオンコイルである。図1で、装置10は直径Dsの大きい又は二次の螺旋と、直径Dpの小さい又は一次の螺旋とを持つ金属コイル12を示している。複数の繊維14、16、18は22’、33’、44’に示された構成で一次螺旋のコイルを通して巻きつけられており、図2、3、3A、4にそれぞれ拡大して示されている。これら4つの巻き付け構成は代表的な例に過ぎず、繊維とコイルとが適切に結合された均等な構成もまた本発明の範囲に含まれる。コイル12を形成するワイヤは生物的に適合する金属、つまり、体内で使用されるときに接する組織や液体と有害な反応を起さない金属で形成され得る。その金属は、コイルの状態及び配置が放射線技術で検知できるように放射線不透過性であり得る。適合な金属は、貴金属の種の白金、パラジウム、ロジウム、レニウム等の白金系金属、イリジウム、金、銀、タングステン、タンタル等の貴金属、あるいはこれらの合金を含むが、これらに限定されない。他の有用な金属は、Nitinol等の超弾性金属を含みうる。これらの金属材料は米国特許3174851号明細書及び米国特許3753700号明細書に記載されており、モラ比で04~05のニッケルと05~06のチタンを有するニッケル-チタン合金、モル比0.35~04のアルミミウムを有するアルミミウム-ニッケル合金等を含む。主に白金でできている白金-イリジウム、白金-タングステン合金が最も望ましい金属である。金属成分はワイヤで形成され得る。ある形態では、ワイヤは一般的に約0025~約009mm、約003~約008mm又は約004~約006mmの直径を有する。ある特定の形態では、ワイヤは約005mmの直径を有する。ある形態では、ワイヤは単純一次螺旋等の一次形態のみから構成され得る。いくつかの形態では、ワイヤ要素は螺旋状コイルの一次形態と二次形態とを持ち得る。二次形態は複雑な三次元形態をとり得る。他の形態では、ワイヤはコイルのコイル又は二重螺旋をとり得る。ワイヤがコイルのコイルである場合、外部螺旋の外径又は二次直径は、ある形態では約1~約25mmであり、他の形態では約2~20mmであり得る。一次螺旋内部螺旋は、一般的に約01~約08mm、約015~約06mm又は約02~約04mmの外径をとり得る。特定の形態では、28mmの一次直径を有し、対応する大きさのカテーテルを通るコイルを提供する。また別の形態では、約024mmの一次直径を有し、対応する大きさのカテーテルを通るコイルが提供される。二次螺旋は、ある形態では1cm当たり約05~約20巻き、他の形態では約1~約10巻きを有し得る。内部又は一次コイルは、ある形態では1mm当たり約2~約50巻き、他の形態では約5~約40巻きを有し得る。一次コイルの巻きの数は繊維を付着させない状態の一次コイルに対する数値である。繊維が付着すると、一次螺旋コイルを通して巻き付けられるので、通常ある程度一次螺旋を拡大させる。したがって、図1~4で、一次螺旋コイルは、隣接したコイルの間に隙間があるよう、ピッチを置いた状態を表している。例えば図2及び3に示されるように、このコイル間の余分な隙間は二次螺旋全長の約60を占める。この構成で既に様々な状況に対応できるが、コイル間の隙間がまったくなく、あるいは小さくなっており、繊維をその隙間に入れるとコイルに挟まれ、またコイルを変形させ、その圧力で繊維を固定するような構成も望ましい。後者の状況は、一次コイルの繊維グリップfibergripping構成と呼ばれる。したがって、ある形態で隣接する一次コイル巻き間の余分な隙間は伸びていない一次コイル全長の約0~約80であり得る。繊維グリップ構成は隣接コイル間の余分な隙間が全長の約0~約25であるときに達成され得る。本発明の装置の伸びていない状態での軸方向全長は、ある形態では約5~約400mmであり、他の形態では約10~約300mmである。この長さは特定の使用形態によって選択され。ある形態では400mmを超え得る。図1~7から分かるように本発明の装置に使用できる繊維の構成は様々である。繊維を作る材料は繊維材料の項で説明される。繊維の構成は以下に定められる。ある形態では、本発明の装置の部分を構成する繊維は、一次螺旋コイルを通して巻き付けられる。他の形態では、本発明の装置の部分を構成する繊維は、コイル中央の内腔内に配置される非伸縮性部材に少なくとも二回巻かれ、通常コイル両端で付着させている。ある形態では、繊維で結び目を形成する等の形でコイル又は非伸縮性部材に結び付けられ得る。繊維はコイル又は非伸縮性部材、またはその双方に結ばれ、巻きつけられ得る。他の形態では、繊維は結ばれないが、コイル又は非伸縮性部材、またはその双方に巻きつけられたり巻かれたりする。繊維は柔軟なものであり、ミクロカテーテルを通してコイルを送れるように短い長さに切られ得る。図2に示されるように、ある適切なレース構成は、繊維14は一次螺旋の単一コイル20に巻きついた繊維を含み、単繊維14の両端はコイル12から外側に向いて同じ方向に伸びるように構成され得る。この構成は14c-14c’のような一本の繊維又は複数の繊維14e14e’で発生しうる。繊維はモノフィラメント又は糸で構成され得る。繊維は一本の繊維又は連関した繊維の束で構成されうる。繊維の束は2本から50本以上の繊維から成り得る。これらの図にある繊維はどれも比率的に描かれていない。ある形態では、繊維は二次コイルから少なくとも約005mm、約005mmから約5mm、又は約05mmから約4mm延び得る。あとで明らかになるが、繊維の長さは図1に示されるDsに比べ相対的に小さいが、Dpとは同等又はDpより大きい。繊維はある形態では約001~約060mm、又は約002~約005mmの直径を有し得る。糸の場合、糸の全体直径は通常この範囲内であり、糸を成す個別繊維はそれより小さい直径を持つ。前に述べたように、繊維又は繊維束の直径が一次螺旋巻き間の隙間を超え、隙間が繊維グリップ距離となるとしばしば有益である。図3に示されるように、本発明の一形態では、繊維16が一次コイル12の反対側から延びるような繊維16の巻き付け構成を述べている。この形態では、単一繊維16A~16A’は螺旋12のコイルの1巻き22を通りコイルに付着できる。同様に、繊維の束16B~16B’はコイルの1巻き22’を通りコイルに付着できる。この構成では一次コイルの隣接する巻き間の隙間を繊維グリップ距離であるようにすると有益である。この形態の繊維は図2に示されている繊維の例と同様な大きさであり得る。図3Aに示されるように、図3の繊維付着法の変形が提案されている。したがって、繊維の束16c~16c’、あるいは個別繊維16d~16d’は一次螺旋の一対の隣接するコイル24、24’を通して付着し得る。この構成は隣接するコイル間に繊維を固定する隙間を有効的に提供し得る。図4と5に示されるように、コイルの一次螺旋を通して付着された繊維はコイルへの固定を強化し、使用中にコイルから外れることを防ぐため、S文字のようにコイルに絡み得る。図4では、まず繊維束28がコイル12のワインディング32と34を通り、適切な長さの尾30を残す。次に、繊維束28は複数のワインディング36をわたってループ38を形成する。ワインディングは少なくは一個から多くは10~12個の巻きからなる。ある形態では、ワインディングの数は実質上12個を超え得る。従って、本発明のある形態によると、図4の38のように、少なくともコイルの1巻きをわたる繊維のループが得られる。繊維は、それからワインディング40と42を通ってコイル12の反対側に出、対向ループ46を形成し得る。ループ46はループ38と同様な長さを持ち得る。次に、繊維はワインディング48と50を通って28’で終わり、尾28と同等の尾52を形成して28’で終わる。図5では、複数の繊維の束が二つのループを形成するS文字構成28、28Aから28′、28A’が示されている。これらの複数のループは図5に示されているように、隣接した複数のワインディングを通って平行に配列され得るが、必要であればそれぞれ異なり、ランダムであり得る。[非伸縮性部材]本発明の装置は非伸縮性部材を含み得る。非伸縮性部材は装置の除去、再設置等の過程での移動、変形を防ぎ得る。非伸縮性部材は少なくとも装置の一端に固定的に付着され得る。ある形態では、非伸縮性部材は装置の両端に固定的に付着され、コイルの内部を通り得る。非伸縮性部材は様々な素材から作り得る。金属等、コイルを作るために適切な材料をすべて含む。非伸縮性部材は放射線不透過性素材で構成し得る。また重合体でも構成し得る。ある形態では、少なくとも1本の繊維が非伸縮性部材に少なくとも2回巻き付けられる。ある形態で、本発明は非伸縮性部材に少なくとも2回巻かれた少なくとも1つの束又は複数の束を提供する。非伸縮性部材に繊維を少なくとも2回巻くと少なくとも1つの繊維を装置に確保する手段が提供される。ある形態では繊維は装置に結び付けられず、それによって装置の展開を妨げ、装置を機械的に損傷する邪魔となり得る束を避けうる。[繊維材料]ある形態では、繊維は重合体材料で構成し得る。重合体材料は体内移植に許可された、あるいは許可を取得し得る材料を含み得る。これらの素材はポリエチレン、ポリアクリル酸polyacrylics、ポリプロピレン、ポリ塩化ビニル、ナイロン6,6等のナイロンのようなポリアミド、ポリウレタン、ポリビニルピロリドン、ポリビニルアルコール、ポリ酢酸ビニル、酢酸セルロース、ポリスチレン、ポリテトラフルオロエチレン、ポリエチレンテレフタレートDacron等のポリエステル、絹、綿、などの非生物的分解性材料を含み得る。ある特定の形態では重合体要素用の非分解性材料としてポリエステル、ポリエ-テル、ポリアミド、又はポリフルオロカーボンで構成し得る。重合体は生物分解性でもよい。代表的な生物分解性重合体は:ポリグリコール酸/ポリ乳酸、ポリカプロラクトン、ポリヒドロキシブチレートバレレートPolyhydroxybutyratevalerate:PHBV、ポリオルトエステルPolyorthoester:POE、ポリエチレンオキサイド/ポリブチレンテレフタレート、ポリ乳酸、ポリグリコール酸、ポリ、ポリバレロラクトンPoly、ポリタルトロン酸、ポリβマロン酸、ポリプロピレンフマレート、ポリ無水物及びチロシンを基にしたポリカーボネート等が含まれ得る。前述の材料の立体異性体に限らず、ほかの同等の材料も使用し得る。ある形態では生物的分解性重合体は乳酸とグリコール酸の共重合体であり得る。その共重合体は乳酸とグリコール酸を9010の比率で構成され得る。ある形態では、グリコール酸と乳酸の比率は991、9010、955、5050、1090、595、199のいずれかが選択される。また別の形態では繊維はナイロン66で構成され得る。ポリグリコリドとポリLラクチドを基本材料にすると、その二つのモノマーを共重合させ、ホモ重合体の特性の範囲を拡大することができる。グリコリドとLラクチド、DLラクチドの共重合体は装置と薬物配達用に開発されている。これらの共重合体の成分比率と材料の機械的特性との間には直線的な関係がないことに注目したい。例えば、グリコリドとDLラクチドが5050の比率で構成されている共重合体はいずれの同種重合体より速く分解されるMiddletonandTipton2000Biomaterials212335を参考。繊維は少なくとも一層の生物活性物質でコーティングされ得る例えば、成長因子、遺伝子、コラーゲン、ペプチド、オリゴヌクレオチド、キトサンのような海洋生物由来高分子、ヒアルロン酸hyaloronicacid等のモノ、ジ、ポリサッカライド、又はこれらの組み合わせ。ある形態では複層のコーティングが示されている。繊維は生物不活性材料、あるいは生物活性材料と不活性材料との組み合わせで一層、また複層のコーティングをされ得る。[生物活性材料]ある形態では、繊維はその中に生物活性材料を含み得る。別の形態では、生物活性材料はコイル、非伸縮性部材、繊維、又はこれらのさまざまな組み合わせを包むコーティングの中に含まれ得る。本発明のある形態では、生物活性材料のコーティングはコイルに一つの層として付けられ得て、生物活性材料を伴う又は伴わない繊維は除外することもできる。しかし、他の形態では生物活性材料は繊維の中に分散されているか、繊維の表面にコーティングされている。図6に示されるように、この構成は金属コイル又は繊維の芯30と生物活性材料からなる一層の外側コーティング32を含んでいる。生物活性材料、例えばコーティングはコラーゲン性の蛋白質等であり得る。コラーゲン性コーティングは天然物質と合成物質を含む様々なものから成り得る。ある特定の形態で生物活性材料は、追加の生物活性剤を伴った又は伴わない金属の双方に付く光重合性コラーゲンを備える。適切なコラーゲン性材料の例としては、天然コラーゲンのタイプIとIVの表面官能基surfacefunctionalgroupを持つものを含む。重合体又はコーティングに含まれている生物活性材料又は生物活性剤は摩擦の減少、部位的又は血液を通じての治療の提供、血栓症、凝固、血小板活動の予防などを含む色々な機能を持ち得る。生物活性材料はヒアルロン酸hyaluronicacidのような潤滑性の素材等を含む親水性のものであり得る。適切な親水性の化合物の例としてはポリビニルアルコール、ポリビニルピロリドン、ポリアクリルアミド等が含まれる。生物活性材料は疎水性でもよい。疎水性化合物はphosphotidylcholine、脂肪酸エステル等の膜脂質を含む。生物活性材料は水溶性の治療剤を含み得る。水溶性の治療剤としては組織プラスミノゲンアクチベーター、ストレプトキナーゼ、ウロキナーゼ、ヒルジン、vEGFなどの成長因子を含む血栓溶解剤がある。生物活性材料は脂溶性ビタミンなどの脂溶性治療剤であり得る。生物活性材料又はそのコーティングは細胞接着を促進するものであり得る。また血栓形成を促進するものでもあり得る。細胞接着、血栓形成を促進する生物活性材料又はそのコーティングの一部の例としては、コラーゲン、フィブリノーゲン、ビトロネクチン、他の血漿タンパク質、血管内皮増殖因子等の成長因子を含む天然若しくは合成化合物、これらの合成ペプチド又はNC末端の片方あるいは両方にRGDが付いているペプチドとGRGDYのような他の細胞接着ペプチド、さらにオリゴヌクレオチド、天然若しくは合成リン脂質、コリンリン酸の機能性を持つ重合体等が含まれる。[適用]本発明の装置は特定の場所に設置し得る。したがって、本発明の装置は様々な疾患に適応し得る。例えば、動脈瘤の治療には、複数の装置で動脈瘤を埋め尽くし得る。もしくは、ただ1個の装置も投入し得る。動脈瘤に装置が設置されてからまもなく、生物活性材料の影響で塞栓が任意的に形成し得る。特別に選ばれたカテーテルやガイドワイヤなどを用いて血管を通し、特定場所にたどり着き得る。まず、血管の入り口となる場所へ大きいカテーテルを挿入する。一般的には、鼠径部の大腿動脈を利用する。他の入り口としては、首周りの血管も使用されるが、これらの選択肢は専門医には一般的な常識である。大きなカテーテルが挿入されると、それから先導カテーテルを使って、入り口から治療部位までの安全な経路を提供する。例えば、人の脳に治療部位がある場合、大腿動脈の入り口から心臓と大動脈弓を通り、大動脈の上部から伸びる動脈の一つまで伸びるカテーテルが選ばれる。次にガイドワイヤと神経血管性カテーテルが一つのユニットで先導カテーテルの中に挿入される。ガイドワイヤが先導カテーテルの末端に至ると、本発明の装置とともに蛍光透視を利用し、医師によってさらに伸ばされる。ガイドワイヤと神経血管性カテーテルの順に、導入カテーテルの末端から治療部位まで伸ばされる。これらが治療部位まで伸ばされ、このカテーテルの末端が適切に動脈瘤の口に位置されると、ガイドワイヤは取り除かれる。次に、神経血管性カテーテルの端末には外部に開口した管腔がある。その管腔を通して本発明の装置は治療部に詰め込まれ、脱離される。装置はサイズ、ボリューム又は形によって治療部位に固定され得る。[例1]繊維の付加AT-10のプラチナコイルが得られ、その端で平坦表面に固定された。コイルは直径0028mmの一次螺旋を有する。直径0099~0029mmの複数のVicryl90100PGLAの縫合sutureが得られた。これらの縫合は直径約12μmの小さなマイクロ繊維6-7本の束から構成されている。同様のサイズの単一フィラメントも使用し得る。繊維は2cm長さに切断され、図2~5に示される構造のT10コイルの巻きの間で物理的に巻き付けられる。この巻き付けは、1cm当り全体で約10~20本の繊維がコイルから外方に延びるまでなされる。繊維はコイルから延びる長さが2~4cmの長さになるよう刈り込まれる。もし繊維が生物活性材料でコートされるか生物活性材料を含んでいれば、繊維によって提供される表面領域は配送及び活性が強化される。[例2]コーティング1.氷コンテナに冷水を満たし、温度が4~6°Cに到達するのに必要なだけ氷を追加する。2.コンテナ/バケットに15mlの遠心管ラックを浸漬する。3.pH7.4±2のコラーゲン溶液で満たされた15mlの遠心管を遠心ラックに配置する。4.プラチナコイルを孔の開いた遠心カップを通して溶液中に挿入する。5.コイルを溶液中に20分間放置する。6.コイル及びコイルをコラーゲン溶液中に確保する管をコンテナ/バケットから除去する。7.コイルを37°Cで4時間置く。8.コイルをコラーゲン溶液から取り出し、コイルをPBS中で3回、蒸留水中で3回リンスする。9.コートされたコイルを1晩中乾燥させる。"